페인트 접착성 의 개선 은 , 발명자 가 공지 된 코팅 의 불량 한 접착 의 요인 으로 발견 한 τ - 상 이 부재 하 거나 제한 적 으로 존재 하 는 결과 이 다 . 본 발명 의 상황 에서 , 상 은 그 조성 이 50 ~ 70 중량 % Fe , 5 ~ 15 중량 % Si 및 20 ~ 35 중량 % Al 의 범위 를 가진 FexSiyAlz 상 이 라면 τ - 상 으로 간주 된다 . 알루미늄 층 내 로 철 의 확산 결과 로서 실리콘 의 용해도 가 초과 될 때 τ - 상 이 형성 된다 . 철 을 보강 한 결과 로서 , 실리콘 의 용해도 가 초과 되 고 Fe 2 SiAl 2 와 같 은 τ - 상 이 형성 된다 . 이 현상 은 열간 - 성형 공정 동안 어닐링 의 지속 시간 및 어닐링 온도 의 높이 에 제한 을 부과 한다 . 따라서 , τ - 상 의 형성 은 , 일차 적 으로 강철 스트립 또는 시트 상 의 알루미늄 합금 층 내 실리콘 함량 을 조절 함 으로써 , 이 차 적 으로 어닐링 온도 및 시간 에 의해 쉽 게 회피 되 거나 제한 될 수 있 다 . 이것 의 부가 적 인 이점 은 노 내 의 블랭크 의 지속 시간 이 또한 감소 될 수 있 다는 것 이 고 , 이 는 더 짧 은 노 를 허용 할 수 있 으며 , 이 는 경제 적 이점 이 다 . 주어진 코팅 층 에 대한 어닐링 온도 와 시간 의 조합 은 간단 한 실험 에 이 은 일반 적 인 미세 구조 관찰 에 의해 용이 하 게 결정 된다 ( 하 기 실시 예 참조 ) . τ - 상 의 비율 은 면적 % 로 표현 되 는데 , 이 는 분 율 이 코팅 층 의 단면 에서 측정 되 기 때문 이 다 .